(57)【要約】      （修正有）【課題】かさ高いスパンボンド不織布積層体、及びその製造方法の提供。【解決手段】互いに重ねて配置された複数のスパンボンド不織布層Ｌ１，Ｌ２，Ｌ３を有するスパンボンド不織布積層体Ｓであって、少なくとも二つで最大四つの捲縮したエンドレスフィラメントを含むスパンボンド不織布で構成され、第一及び第二のプラスチック成分を用いた多成分フィラメントとして形成されたフィラメントの捲縮度は、これらのスパンボンド不織布層中で異なっており、長さ１ｃｍあたり少なくとも二つ、とりわけ少なくとも三つの輪を持つ捲縮数をそれぞれ有する。【選択図】図１
2019131945.tif 000002
【特許請求の範囲】
【請求項１】
互いに重ねて配置された複数のスパンボンド不織布層を有するスパンボンド不織布積層体であって、少なくとも二つで最大四つのスパンボンド不織布層が、捲縮したエンドレスフィラメントを含むかまたは捲縮したエンドレスフィラメントからなり、これらのスパンボンド不織布層中のフィラメントの捲縮度が異なっており、前記スパンボンド不織布層の捲縮したフィラメントが、それらの長さ１ｃｍあたりで少なくとも２個、好ましくは少なくとも３個の輪（ループ）を持つ捲縮数をそれぞれ有し、
及び前記スパンボンド不織布層の捲縮したフィラメントが、少なくとも一種の第一のプラスチック成分及び少なくとも一種の第二のプラスチック成分を用いた多成分フィラメント、特に二成分フィラメントとして構成され、前記両プラスチック成分のそれぞれが、少なくとも１０重量％、好ましくは少なくとも１５重量％の割合でそれぞれのフィラメント中に存在する、前記スパンボンド不織布積層体。
【請求項２】
−前記第一の成分のメルトフローレートが、前記第二の成分のメルトフローレートよりも１．０〜３倍、好ましくは１．２〜１．５倍大きく、
−及び／または前記第一の成分の分子量分布（Ｍｗ／ＭｎもしくはＭｚ／Ｍｗ）が、前記第二の成分の分子量分布よりも狭く、及び／または前記第二の成分のＭｗ／Ｍｎ値もしくはＭｚ／Ｍｗ値が、前記第一の成分のそれよりももしくはそれらよりも少なくとも１．１倍大きく、
−及び／または前記第一及び第二の成分の間の融点の差が少なくとも１０℃である、
請求項１に記載のスパンボンド不織布積層体。
【請求項３】
捲縮したフィラメントを用いた前記スパンボンド不織布層の坪量間の差が、２５％未満、とりわけ１５％未満、好ましくは１０％未満である、請求項１または２に記載のスパンボンド不織布積層体。
【請求項４】
互いに重ねて配置された前記スパンボンド不織布層の下方のスパンボンド不織布層の捲縮度が、少なくとも一つのその上に配置されたスパンボンド不織布層の捲縮度よりも小さく、及び好ましい実施形態の一つでは、互いに重ねて配置されたスパンボンド不織布層の捲縮度が下から上にいくにつれて大きくなる、請求項１〜３のいずれか一つに記載のスパンボンド不織布積層体。
【請求項５】
前記第一のプラスチック成分が、第一のプラスチックを含むかまたは少なくとも一種の第一のプラスチックからなり、及び前記第二のプラスチック成分が、少なくとも一種の第二のプラスチックと少なくとも一種の第三のプラスチックとの混合物もしくはブレンドを含むかまたはこれらの混合物もしくはブレンドである、請求項１〜４のいずれか一つに記載のスパンボンド不織布積層体。
【請求項６】
前記第三のプラスチックの分子量分布が、前記第一のプラスチックの分子量分布よりも広く及び／または前記第二のプラスチックの分子量分布よりも広い、請求項５に記載のスパンボンド不織布積層体。
【請求項７】
前記第一のプラスチック及び／または前記第二のプラスチック及び／または前記第三のプラスチックが、ポリオレフィンまたはホモポリオレフィン及び／もしくはポリオレフィンコポリマーである、請求項１〜６のいずれか一つに記載のスパンボンド不織布積層体。
【請求項８】
前記第一のプラスチック及び／または前記第二のプラスチック及び／または前記第三のプラスチックが、ポリプロピレンまたはホモポリプロピレン及び／もしくはポリプロピレンコポリマーである、請求項１〜７のいずれか一つに記載のスパンボンド不織布積層体。
【請求項９】
前記第二のプラスチック成分を基準にした前記第三のプラスチックの割合が１０〜５０重量％である、請求項５〜８のいずれか一つに記載のスパンボンド不織布積層体。
【請求項１０】
全フィラメントを基準にした前記第三のプラスチックの割合が２５重量％未満である、請求項５〜９のいずれか一つに記載のスパンボンド不織布積層体。
【請求項１１】
カレンダリングによって固定化された積層体である、請求項１〜１０のいずれか一つに記載のスパンボンド不織布積層体。
【請求項１２】
０．２〜０．８ｍｍ、とりわけ０．３〜０．６ｍｍの厚さを有する、請求項１〜１１のいずれか一つに記載のスパンボンド不織布積層体。
【請求項１３】
０．６〜３．２ｍｍ／１００ｇｓｍ、好ましくは０．８〜３ｍｍ／１００ｇｓｍの比厚を有する、請求項１〜１２のいずれか一つに記載のスパンボンド不織布積層体。
【請求項１４】
積層体中の捲縮したフィラメントの繊度が、捲縮したフィラメントを用いた全てのスパンボンド不織布層中で０．８〜３デニールである、請求項１〜１３のいずれか一つに記載のスパンボンド不織布積層体。
【請求項１５】
積層体の坪量が１０ｇ／ｍ２と５０ｇ／ｍ２との間、好ましくは１０ｇ／ｍ２と４０ｇ／ｍ２との間である、請求項１〜１４のいずれか一つに記載のスパンボンド不織布積層体。
【請求項１６】
互いに重ねて配置された複数のスパンボンド不織布層を有する積層体、特に請求項１〜１５のいずれか一つに記載の積層体の製造方法であって、少なくとも二つで最大四つのスパンボンド不織布層が、これらのスパンボンド不織布層中のエンドレスフィラメントの捲縮度が異なることを条件に、捲縮したエンドレスフィラメントを用いてまたは捲縮したエンドレスフィラメントから製造され、
前記スパンボンド不織布層の捲縮したフィラメントが、第一のプラスチック成分及び第二のプラスチック成分を用いて多成分フィラメント、特に二成分フィラメントとして製造され、ここで両成分のそれぞれが少なくとも１０重量％、とりわけ少なくとも１５重量％の割合で該フィラメント中に存在し、
及び捲縮したフィラメントを用いた少なくとも一つのスパンボンド不織布層、とりわけ捲縮したフィラメントを用いた複数のスパンボンド不織布層、及び好ましくは捲縮したフィラメントを用いた全てのスパンボンド不織布層のフィラメントについて、前記第一のプラスチック成分及び／または前記第二のプラスチック成分の割合または組成が、捲縮度の変更のために、プロセス稼働中に（オンラインで）調節される、前記方法。
【請求項１７】
−前記第一の成分のメルトフローレートが、前記第二の成分のメルトフローレートよりも１．０〜３倍、好ましくは１．２〜１．５倍大きく、
−及び／または前記第一の成分の分子量分布（Ｍｗ／ＭｎもしくはＭｚ／Ｍｗ）が、前記第二の成分の分子量分布よりも狭く、及び／または前記第二の成分のＭｗ／Ｍｎ値もしくはＭｚ／Ｍｗ値が、前記第一の成分のそれよりももしくはそれらよりも少なくとも１．１倍大きく、
−及び／または前記第一及び第二の成分の間の融点の差が少なくとも１０℃である、
請求項１６に記載の方法。
【請求項１８】
計量供給デバイス、特に計量供給スクリュー及び／または計量供給ポンプが、一つのスパンボンド不織布層のためのプラスチック成分またはプラスチック用にそれぞれ設置され、及びプラスチック成分供給またはプラスチック供給が、スパンボンド不織布層の捲縮度の変更のために、稼働中に（オンラインで）少なくとも一つの計量供給デバイスによって変更され、特に計量供給デバイスの回転数の変更によって変えられる、請求項１６または１７に記載の方法。
【請求項１９】
計量供給デバイスとしての紡糸ポンプが、一つのスパンボンド不織布層のためのプラスチック成分用にそれぞれ設置され、及びプラスチック成分供給が、スパンボンド不織布層の捲縮度の変更のために、稼働中に（オンラインで）少なくとも一つの紡糸ポンプによって変更され、特に紡糸ポンプの回転数の変更によって変えられる、請求項１６〜１８のいずれか一つに記載の方法。
【請求項２０】
前記第一のプラスチック成分が少なくとも一種の第一のプラスチックから製造され、ここで前記第二のプラスチック成分が、少なくとも一種の第二のプラスチック及び少なくとも一種の第三のプラスチックから製造され、及び少なくとも、前記第三のプラスチックの割合が、各々のスパンボンド不織布層の捲縮度の変更のためにプロセス稼働中に（オンラインで）調節可能であるまたは調節される、請求項１６〜１９のいずれか一つに記載の方法。
【請求項２１】
前記第二の及び／または第三のプラスチックの割合がプロセス稼働中に（オンラインで）変更される、請求項２０に記載の方法。
【請求項２２】
前記第二のプラスチック及び／または前記第三のプラスチックがポリオレフィン、特にポリプロピレンである、請求項２０または２１に記載の方法。
【請求項２３】
積層体を少なくとも一つのカレンダーでカレンダリングする、請求項１６〜２２のいずれか一つに記載の方法。
【請求項２４】
前記積層体が、堆積装置から、とりわけ堆積スクリーンベルトからカレンダーに送られ、ここで堆積装置または堆積スクリーンベルトの速度がカレンダーローラの表面速度よりも低いこと、及びカレンダーローラの表面速度が、堆積装置または堆積スクリーンベルトの速度よりも最大で８％、とりわけ最大で５％高い、請求項１６〜２３のいずれか一つに記載の方法。
【請求項２５】
（特に、請求項１〜１５のいずれか一つに記載のスパンボンド不織布積層体の製造のための及び／または請求項１６〜２４のいずれか一つに記載の方法の実行のための）互いに重ねて配置された複数のスパンボンド不織布層を有するスパンボンド不織布積層体の製造装置であって、少なくとも二つで最大四つのスパンボンド不織布層が、捲縮したエンドレスフィラメントを含むかまたは捲縮したエンドレスフィラメントからなり、前記装置が、相前後して配置された複数の紡糸ビームを有し、ここでこれらの紡糸ビームの少なくとも一部、特に二つ乃至四つの紡糸ビームを用いて、それぞれ一つのスパンボンド不織布層を、捲縮した多成分フィラメント、特に二成分フィラメントを用いて／から製造可能であり、
少なくとも一つ、とりわけ一つの押出機が、前記スパンボンド不織布層の捲縮したフィラメントの各々のプラスチック成分のための紡糸ビーム用に設置されており、それを用いてプラスチック成分を、紡糸ビームまたはそれ用に設置された紡糸口金に供給可能であり、
及び装置の稼働中に（オンラインで）少なくとも一つのプラスチック成分の量及び／または組成を変更できる少なくとも一つの計量供給デバイスが各々の押出機用に設置されている、
前記装置。
【請求項２６】
少なくとも一つの計量供給デバイス、特に計量供給スクリューの形の計量供給デバイスが少なくとも一つの押出機の前に接続されており、及びこの計量供給デバイスを用いて、この押出機に供給されるプラスチック成分の量またはこの押出機に供給されるプラスチックの量が、装置の稼働中に（オンラインで）変更可能である、請求項２５に記載の装置。
【請求項２７】
少なくとも一つの計量供給デバイス、特に紡糸ポンプの形の計量供給デバイスが少なくとも一つの押出機の後に接続されており、及びこの計量供給デバイスを用いて、前記紡糸ビームまたは紡糸口金に供給されるプラスチック成分の量が、装置の稼働中に（オンラインで）変更可能である、請求項２５または２６に記載の装置。
【発明の詳細な説明】
【技術分野】
【０００１】
本発明は、重ね合わせた複数のスパンボンド不織布層を有するスパンボンド不織布積層体であって、スパンボンド不織布層が、捲縮したエンドレスフィラメントを含むかまたは捲縮したエンドレスフィラメントからなる、前記スパンボンド不織布積層体に関する。更に、本発明は、このようなスパンボンド不織布積層体を製造するための方法並びに装置にも関する。−スパンボンド不織布とは、本発明の枠内では、特に、スパンボンド法に従い製造されるスパンボンド不織布を意味する。エンドレスフィラメントは、それらのほぼエンドレスの長さの点で、例えば１０ｍｍ〜６０ｍｍのかなりより短い長さを有するステープル繊維とは異なる。本発明の枠内で使用されるエンドレスフィラメントは、特に、熱可塑性プラスチックでできたエンドレスフィラメントである。
【背景技術】
【０００２】
上記のタイプのスパンボンド不織布積層体は、プラクチスでは原則的に様々な実施形態で知られている。−既知のスパンポンド不織布では、これらが一方で小さな坪量を有しつつも、他方で高厚または高体積で製造するべき場合に、しばしば問題が発生する。高厚は、一般的に、フィラメントの高い捲縮度によって達成される。しかし、そうすると、機械的作用または力に対して比較的弱い集合体が生じる。そのため、強く捲縮した繊維は、機械的作用下に捲縮ループを開いてしまう傾向がある。その場合には、結果として、不利な不均一な不織布となる虞がある。−不織布または不織布積層体は、通常は、堆積ベルト上に堆積され、そしてこの堆積ベルトからカレンダーに送られる。この際、不織布または不織布積層体上に作用する力は、位置ずれまたは歪みを不織布中にまたは不織布表面上に引き起こし、その結果、不織布または不織布積層体の望ましくない不均一さが発生する恐れがある。それ故、一方では堆積装置の速度、他方ではカレンダーの速度は互いに適合させる必要がある。それにもかかわらず、大きい不織布厚もしくは積層体厚と、積層ベルトとカレンダーとの間での迅速かつ確実な移動との間の目的のコンフリクトが依然として存在する。
【０００３】
これに関連して、特にマルチビーム設備、例えば、複数のスパンボンドビームもしくは一つのスパンボンドビーム、一つのメルトブロービーム及び再び一つのスパンボンドビームが相前後して接続されているマルチビーム設備の場合でも、問題が起こる。結果生じる不織布積層体の規定の坪量を維持するために、個々の層の坪量を減少させる努力が行われている。しかし、それによって、フィラメント層はより弱くなり、特に、堆積ベルトもしくは堆積スクリーンベルト上への吸入空気の送り込みに対しても敏感になる。特に、このような不織布積層体の下側の層は吸入空気が吹き当たってフィラメントがスクリーンベルトの中間スペース中に吸い込まれてしまう虞がある。これは、堆積ベルトとカレンダーとの間の移動をより困難にする。これに関連する問題を低く抑えるためには、プラクチスでは、個々の層の厚さまたはかさ高さをむしろ低減させ、それ故、捲縮数も減少させている。
【０００４】
その結果、比較的かさ高い不織布積層体を生成するための従前既知の措置では、望ましくない不均一さを甘受する必要があり及び／または不利な妥協をかさ高さの犠牲の下にしなければならない。
【０００５】
上記の問題は既に成功裏に解消が試みられている（ＥＰ３０５４０４２Ａ１（特許文献１））。この点で既知の措置の枠内では、不織布積層体の下層は、非捲縮性のもしくは僅かにのみ捲縮性のフィラメントからなり、他方、一つもしくは複数の上層は、捲縮性のまたはより強く捲縮性のフィラメントからなる。それにもかかわらず、いまだ改良の余地がある。
【０００６】
本発明は、冒頭に述べたタイプのスパンボンド不織布積層体またはこのスパンボンド不織布積層体を製造するための方法及び装置であって、前記スパンボンド不織布積層体は、フィラメントの比較的高い券縮度において高厚または高体積を有し、それにもかからわず、個々の層の高い均一性及び安定性が保証され、及び特に簡単に輸送及び移動でき、中でも、堆積ベルトからカレンダーに問題なく移動できる、上記積層体、方法及び装置を提供するという技術的課題に基づくものである。この課題は、特に坪量が比較的小さいスパンボンド不織布層またはスパンボンド不織布積層体の場合でも、効果的に解決されるべきである。
【０００７】
この技術的課題を解決するために、本発明は、第一には、互いに重ね合わせて配置された複数のスパンボンド不織布層を備えたスパンボンド不織布積層体であって、少なくとも二つ、最大四つのスパンボンド不織布層が、捲縮したエンドレスフィラメントを含むかまたは捲縮したエンドレスフィラメントからなり、
前記スパンボンド不織布層中のフィラメントの捲縮度はそれぞれ異なっており、前記スパンボンド不織布層の捲縮したフィラメントは、それぞれ、それらの長さ１ｃｍ当たりで少なくとも二つ、とりわけ少なくとも三つ、好ましくは少なくとも四つの輪（ループ）を持つ捲縮数を有し、
及び前記スパンボンド不織布層の捲縮したフィラメントは、第一のプラスチック成分及び第二のプラスチック成分を含んで多成分フィラメント、特に二成分フィラメントとして構成され、これらの両プラスチック成分のいずれも、少なくとも１０重量％、とりわけ少なくとも１５重量％の割合でそれぞれのフィラメント中に存在する、
スパンボンド不織布積層体を教示する。
【０００８】
本発明の非常に特に好ましい実施形態の一つは、
−前記第一の成分のメルトフローレートが、前記第二の成分のメルトフローレートよりも１〜３倍、好ましくは１．２〜１．５倍高いこと、
−及び／または前記第一の成分の分子量分布（Ｍｗ／ＭｎまたはＭｚ／Ｍｗ）が、前記第二の成分の分子量分布よりも狭く、及び／または前記第二の成分のＭｗ／Ｍｎ値もしくはＭｚ／Ｍｗ値は、前記第一の成分のそれよりも少なくとも１．１倍大きいこと、
−及び／または前記第一の成分と前記第二の成分との間の融点の差が少なくとも１０℃である、
ことを特徴とする。
【０００９】
特に、本発明の枠内において、捲縮したフィラメントを用いた各スパンボンド不織布層の坪量間の差が、２５％未満、とりわけ１５％未満、好ましくは１０％未満である実施形態が適していることが判明した。本発明の特に好ましい実施形態では、捲縮したフィラメントを用いた各スパンボンド不織布層の坪量間の差は最大５％であり、そして好ましくは、捲縮したフィラメントを用いた各スパンボンド不織布層の坪量は同じかまたはほぼ同じである。
【００１０】
それ故、本発明によるスパンボンド不織布積層体においては、捲縮したエンドレスフィラメントを含むかまたは捲縮したエンドレスフィラメントからなる二つ乃至四つのスパンボンド不織布層が使用され、そしてフィラメントの捲縮度は有利には全てのスパンボンド不織布層において異なっている。この際、これらのスパンボンド不織布層の捲縮したフィラメントは、それぞれ、それらの長さ１ｃｍあたり少なくとも二つ、とりわけ少なくとも三つの輪（ループ）を持つ捲縮数を有する。本発明の推奨される構成の一つでは、捲縮したフィラメントは、それぞれ、それらの長さ１ｃｍ当たり、少なくとも四つの輪を持つ捲縮数を、他の好ましい発展形態の一つでは、少なくとも五つの輪を有する捲縮数を有する。
【００１１】
この際、フィラメントの長さ１ｃｍ当たりの捲縮輪または捲縮孤（ループ）の数は、捲縮数を、２ｍｇ／ｄｅｎの予荷重下に（１／１０ｍｍ）で計数することによって、特に日本工業規格のＪＩＳ  Ｌ−１０１５−１９８１に従い測定され、この際、フィラメントの伸張された長さがベースとされる。捲縮輪の数を決定するためには、０．０５ｍｍの精密さを使用する。この測定は、有利には、独国、ＴｅｘＴｅｃｈｎｏ社の「Ｆａｖｉｍａｔ］装置を用いて行われる。これに関しては、刊行物「Ａｕｔｏｍａｔｉｃ  Ｃｒｉｍｐ  Ｍｅａｓｕｒｅｍｅｎｔ  ｏｎ  Ｓｔａｐｌｅ  Ｆｉｂｒｅｓ」，Ｄｅｎｋｅｎｄｏｒｆ  Ｋｏｌｌｏｑｕｉｕｍ，「Ｔｅｘｔｉｌｅ  Ｍｅｓｓ−  ｕｎｄ  Ｐｒｕｅｆｔｅｃｈｎｉｋ」，９．１１．９９，Ｄｒ．Ｕｌｒｉｃｈ  Ｍｏｅｒｓｃｈｅｌ（非特許文献１）（特に第４頁、図４）を参照されたい。このためには、フィラメント（またはフィラメント見本）を、更に固定化する前に、堆積場からまたは堆積ベルトからフィラメントだまとして引き取り、そしてフィラメントをばらしそして測定する。
【００１２】
本発明の好ましい実施形態では、（捲縮したフィラメントを用いた）互いに重ね合わせて配置したスパンボンド不織布層の下の方のスパンボンド不織布層の捲縮度は、少なくとも一つのその上に配置されているスパンボンド不織布層の捲縮数よりも小さい。推奨される一つの実施形態は、捲縮したフィラメントを用いた少なくとも三つのスパンボンド不織布層を有するスパンボンド不織布積層体において、フィラメントの捲縮度が、（捲縮したフィラメントを用いた）最下層のスパンボンド不織布層から（捲縮したフィラメントを用いた）上方の（第三の）スパンボンド不織布層へと増していくことを特徴とする。本発明の非常に特に好ましい実施形態の一つは、互いに重ね合わせて配置した（捲縮したフィラメントを用いた）全てのスパンボンド不織布層の捲縮度が下から上にいくにつれて増加することを特徴とする。フィラメントの捲縮度の増加とは、本発明の枠内では特に、フィラメント長さ１ｃｍ当たりの捲縮数の増加及び／または捲縮部直径もしくは輪直径（ループ直径）の減少を意味する。言い換えれば、捲縮度は、フィラメント長１ｃｍ当たりの輪数（ループ数）が多くなるにつれ及び／またはフィラメントの輪直径（ループ直径）が小さくなるほどに高まる。この際、輪直径（ループ直径）は、以下のように測定することが有利である：測定するべき不織布を、顕微鏡下に置き、そして適当な拡大を使用して画像を生成し、そしてそこで輪直径（ループ直径）を測定できる。例えば、次の写真を、ＵＳＢカメラを備えたオリンパスＢＸ５１顕微鏡の「５ｘ」対物レンズを利用して撮影した。
【００１３】
【化１】
2019131945.tif 000003
【００１４】
複数の層を備えたスパンボンド不織布積層体では、この光学系は、目に見える各層の表面にそれぞれ焦点を合わせて、他の表面または層が、焦点深度からできるだけ外れたところあるようにする必要がある。フィラメントのランダムな分布またはループ直径のランダムの分布の故に、それぞれ少なくとも２５回の測定が必要である。算術的平均値が提示される。
【００１５】
本発明の好ましい態様の一つでは、互いに重ね合わせて配置した（捲縮したフィラメントを用いた）スパンボンド不織布層の捲縮度は下から上にいくにつれて高まることは既に説明した。本発明の代替的な実施形態の一つでは、本発明によるスパンボンド不織布積層体は、捲縮したフィラメントを用いた少なくとも三つのスパンボンド不織布層を有し、ここで、少なくとも二つの下方のスパンボンド不織布層は、下から上に向けて増加する捲縮度を有し、他方で、これに対して、少なくとも一つの上方のスパンボンド不織布層は、中間スパンボンド不織布層よりも小さい捲縮度を有する。−また、本発明によるスパンボンド不織布積層体中において、捲縮したフィラメントを用いたスパンボンド不織布層の間には、メルトブローフィラメントでできたメルトブロー層及び／または捲縮していないフィラメントでできたスパンボンド不織布層も配置することができることは本発明の枠内である。この時、このような積層体は、例えば、捲縮したフィラメントを用いたスパンボンド不織布の三つの層と、捲縮していないフィラメントでできたメルトブロー不織布の二つの層からなることができる（例えば、ＳＳＭＭＳ配置や、ＳＭＭＳＳ配置）。本発明の推奨される実施形態の一つによれば、本発明によるスパンボンド不織布積層体は、捲縮したフィラメントを用いたスパンボンド不織布層のみを含む。
【００１６】
本発明によれば、スパンボンド不織布層の捲縮したフィラメントは、第一のプラスチック成分及び第二のプラスチック成分を用いて、多成分フィラメント、特に二成分フィラメントとして構成される。−捲縮した多成分フィラメントまたは捲縮した二成分フィラメントが、並列型（ｓｉｄｅ−ｂｙ−ｓｉｄｅ）構成及び／または偏心的なコア−シェル構成を有することは本発明の枠内である。基本的に、多成分フィラメントまたは二成分フィラメントの他の捲縮可能な構成も使用することができる（例えば、孤島（ｉｓｌａｎｄ−ｉｎ−ｔｈｅ−ｓｅａ））。−本発明の非常に好ましい実施形態によれば、一方では、該二成分フィラメントまたは多成分フィラメントの第一成分のメルトフローレートは、第二成分のメルトフローレートよりも１．０５〜３倍、好ましくは１．２〜１．５倍大きく、そして第一成分の分子量分布（Ｍｗ／ＭｎまたはＭｚ／Ｍｗ）は、第二成分の分子量分布よりも狭く、この際、第二成分の分子量分布またはＭｗ／Ｍｎ値もしくはＭｚ／Ｍｗ値は、第一成分のそれよりも少なくとも１．１倍大きい。
【００１７】
本発明の就中特に推奨される実施形態の一つは、第一のプラスチック成分が、第一のプラスチックを含むかまたは少なくとも一種の第一のプラスチックからなること、及び第二のプラスチック成分が、少なくとも一種の第二のプラスチックと少なくとも一種の第三のプラスチックとの混合物もしくはブレンドを含むかまたはこれらの混合物もしくはブレンドであることを特徴とする。−第一のプラスチック成分と第二のプラスチック成分との質量比は、有利には、５０：５０〜９５：５、とりわけ５０：５０〜９０：１０、特に６０：４０〜９０：１０、非常好ましくは７０：３０〜８０：２０である。
【００１８】
第二のプラスチック成分が、少なくとも一種の第二のプラスチックと少なくとも一種の第三のプラスチックとの混合物もしくはブレンドを含むかまたはこれらの混合物もしくはブレンドであることは本発明の枠内である。この際、本発明の特に好ましい実施形態では、前記第三のプラスチックの分子量分布は、前記第一のプラスチックの分子量分布よりも広い及び／または前記第二のプラスチックの分子量分布よりも広い。一つの実施変法によれば、前記第三のプラスチックの分子量分布は、前記第一のプラスチックの分子量分布よりも広いだけでなく、前記第二のプラスチックの分子量分布よりも広い。該分子量分布は、特に、ＡＳＴＭ  Ｄ１２３８−１３に従い測定される。
【００１９】
本発明の好ましい実施形態の一つは、前記少なくとも一種の第一のプラスチック及び／または前記少なくとも一種の第二のプラスチック及び／または前記少なくとも一種の第三のプラスチックが、ポリオレフィンまたはホモポリオレフィン及び／またはポリオレフィンコポリマーであることを特徴とする。−本発明の枠内において特に重要な就中特に推奨される実施形態の一つは、前記第一のプラスチック及び／または前記第二のプラスチック及び／または前記第三のプラスチックが、ポリプロピレンまたはホモポリプロピレン及び／またはポリプロピレンコポリマーであることを特徴とする。本発明の非常に有効であることが判明した実施形態の一つによれば、前記第一のプラスチックだけでなく、前記第二のプラスチックも及び前記第三のプラスチックも、ポリプロピレン（ホモポリプロピレン）及び／またはポリプロピレンコポリマー及び／またはポリプロピレン（ホモポリプロピレン）とポリプロピレンコポリマーとの混合物である。この際、好ましくは、これらのプラスチックの前記の分子量分布が実現される。ＡＳＴＭ  Ｄ１２３８−１３に従うポリプロピレンプラスチックの分子量分布の測定では、ポリプロピレンプラスチックのための溶剤としては、有利にはトリクロロベンゼンが使用され、そしてその溶液の測定は１６０℃の温度で行われ、この際、濃度は１．５ｇ／ｌであり、センサーとしてはＩＲセンサーが使用される。前記測定で使用されるカラムは、ポリスチレン標準を用いてキャリブレートされ、この際、測定結果は「ポリプロピレン」に換算され、詳しくは、マルク−ホウインク式を使用して換算される。この際、有利には、次のパラメータセットを用いて作業される：ポリスチレン：α＝０．７；Ｋ＝０．０１３８ｍＬ／ｇポリプロピレン：α＝０．７０７；Ｋ＝０．０２４２ｍＬ／ｇ。
【００２０】
本発明の非常に好ましい実施形態では、前記第二のプラスチック成分は、少なくとも一種の第二のプラスチックと少なくとも一種の第三のプラスチックとの混合物またはブレンドを含む。この際、有利には、第三のプラスチックの割合は、第二のプラスチック成分全体を基準にして、１０〜５０重量％である。前記第三のプラスチックの割合が、全フィラメントを基準にして２５重量％未満であることが推奨される。
【００２１】
前記第一の成分のメルトフローレート（ＭＦＲ）が、前記第二の成分のメルトフローレートよりも１．０もしくは１．０５〜３倍、好ましくは１．２〜１．５倍大きいことは本発明の枠内である。有利には、本発明に対応して好ましい実施形態によれば、前記第一のプラスチック成分のメルトフローレートは、前記第二及び第三のプラスチックの混合物またはブレンド（第二のプラスチック成分）のメルトフローレートよりも高い。この際、前記第一のプラスチック成分のメルトフローレートは、有利には、前記第二及び第三のプラスチックの混合物またはブレンドのメルトフローレートよりも少なくとも２０％高い。−本発明による教示の枠内において、メルトフローレート（ＭＦＲ）は、特にＡＳＴＭ  Ｄ１２３８−１３に従い測定され（条件Ｂ、２．１６ｋｇ、２３０℃）、詳しくは１０分間当たりのポリマーのグラム数（ｇ／１０分）で測定される。混合物またはブレンドのメルトフローレートは、ポリプロピレンのメルトフローレートの測定及びブレンドのメルトフローレートの計算のための対数計算の使用によって決定される。
【００２２】
本発明の特に好ましい実施形態によれば、本発明によるスパンボンド不織布積層体は、カレンダリングによって固定化された積層体である。該スパンボンド不織布積層体のプラスチックのためのポリオレフィン、特にポリプロピレンの好ましい使用の場合は、好ましくは、１００℃と１６０℃との間、好ましくは１１０℃と１５０℃との間のカレンダー温度を用いたカレンダー固定化が行われる。
【００２３】
本発明によるスパンボンド不織布積層体の推奨される実施形態の一つは、積層体が、０．１〜０．９ｍｍ、とりわけ０．１５〜０．８５ｍｍ、好ましくは０．２〜０．８ｍｍ、及び本発明の一つの設計では０．３〜０．６ｍｍの厚さを有することを特徴とする。本発明の非常に有効であることが判明した実施形態の一つは、本発明によるスパンボンド不織布積層体が、０．６〜３．２ｍｍ／１００ｇｓｍの比厚、とりわけ０．８〜３ｍｍ／ｇｓｍの比厚、非常に好ましくは１．０〜２．８ｍｍ／１００ｇｓｍの比厚を有することを特徴とする。ここで、略語ｇｓｍはｇ／ｍ２を表す。
【００２４】
非常に好ましい実施形態によれば、積層体中の捲縮したフィラメントの繊度（タイター）は、（有利には捲縮したフィラメントを用いた全てのスパンボンド不織布において）０．７〜３．２ｄｅｎ、とりわけ０．８〜３ｄｅｎである。−本発明によるスパンボンド不織布積層体の坪量が１０ｇ／ｍ２と５０ｇ／ｍ２との間、好ましくは１０ｇ／ｍ２と４０ｇ／ｍ２との間にあることは本発明による枠内である。−本発明の枠内で使用されるフィラメントでは、基本的に様々な横断面形態が可能である。これらは、特に横断面が、円形、三角形または矩形に形成されていることができる。捲縮したフィラメントは、中空空間がないようにまたは本質的に中空空間がないように形成できるが、中空繊維としても形成できる。
【００２５】
本発明の枠内では、本発明によるスパンボンド不織布積層体の製造方法は、就中特に重要である。それ故、本発明の対象は、互いに重ね合わされて配置された複数のスパンボンド不織布層を含む積層体の製造方法であって、これらのスパンボンド不織布層の少なくとも二つで、最大四つが、捲縮したエンドレスフィラメントを含んでまたは捲縮したエンドレスフィラメントから製造され、ここで但し、これらのスパンボンド不織布層中のエンドレスフィラメントの捲縮度が異なっており、
前記スパンボンド不織布層の捲縮したフィラメントが、第一のプラスチック成分及び第二のプラスチック成分を用いて多成分フィラメント、特に二成分フィラメントとして製造され、これらの両プラスチック成分のいずれも、少なくとも１０重量％、とりわけ少なくとも１５重量％の割合でそれぞれのフィラメント中に存在し、
及び捲縮したフィラメントを用いた少なくとも一つのスパンボンド不織布層、とりわけ捲縮したフィラメントを用いた複数のスパンボンド不織布層、及び好ましくは捲縮したフィラメントを用いた全てのスパンボンド不織布層のフィラメントについて、プラスチックの割合が、プロセス稼働中に（オンラインで）捲縮度の変更のために調節される、
上記方法である。前記第一及び／または第二のプラスチック成分の割合が、プロセス稼働中に（オンラインで）捲縮度の変更のために調節されることは本発明の枠内である。
【００２６】
本発明による方法の特に好ましい実施形態は、
−前記第一の成分のメルトフローレートが、前記第二の成分のメルトフローレートよりも１〜３倍、好ましくは１．２〜１．５倍高いこと、
−及び／または前記第一の成分の分子量分布（Ｍｗ／ＭｎまたはＭｚ／Ｍｗ）が、前記第二の成分の分子量分布よりも狭く、及び／または前記第二の成分のＭｗ／Ｍｎ値もしくはＭｚ／Ｍｗ値が、好ましくは、前記第一の成分のそれよりも少なくとも１．１倍大きいこと、
−及び／または前記第一の成分と前記第二の成分との間の融点の差が少なくとも１０℃である、
ことを特徴とする。
【００２７】
プロセス稼働におけるプラスチック成分の割合の調節またはプラスチック成分の割合のオンライン調節は、本発明の枠内において就中特に重要な意味を持つ。プロセス稼働における調節またはオンライン調節とは、先ず第一に特に、プロセス稼働が、成分の割合またはプラスチックの割合の調節のために中断されないこと、及びそれ故、成分の割合またはプラスチックの割合の調節が、進行中のプロセス稼働において、好ましくは連続的に行われることを意味する。
【００２８】
捲縮したフィラメントからなるスパンボンド不織布層のためのプラスチック成分またはプラスチック用に、それぞれ一つの計量供給デバイス（特に計量供給スクリュー及び／または軽量供給ポンプ及び／または紡糸ポンプ）が配置されていること、及び成分供給またはプラスチック供給が、少なくとも一つの計量供給デバイスによって、特に計量供給デバイスの回転数の変更によって、進行中の稼働中に（オンラインで）変えられることは本発明の方法の枠内である。この変形可能性に基づいて、スパンボンド不織布層の捲縮度をオンライン稼働でほぼ自由に変えることができ、そして例えば、必要に応じて、低い捲縮度から高い捲縮度まで変更することが可能である。捲縮したフィラメントを用いた複数のスパンボンド不織布層または全てのスパンボンド不織布層の捲縮度を変化させるべき場合は、有利には、スパンボンド不織布積層体の生成に使用されるマルチビーム装置において、全ての紡糸ビームまたは紡糸口金の同時的な変更またはオンライン変更が同時に行われる。それによって、特に、不良品を効果的に最小化できる。
【００２９】
本発明の推奨される実施形態では、プラスチック成分または特に第二のプラスチック成分の割合または組成が、プラスチック成分または第二のプラスチック成分のための少なくとも一つの計量供給デバイスの調節によって、プロセス稼働中に（オンラインで）変えられ、詳しくは、好ましくは、それによって生成されるスパンボンド不織布層の特性またはパラメータに依存して変えられ、この際、一つもしくは複数の計量供給デバイスの制御は、ハードウェア−及び／またはソフトウェアコンポーネントを用いて行うことが推奨され、詳しくは、好ましい実施変形では、それにより生成されるスパンボンド不織布層の確定もしくは測定した特性に応じて自動的に行われる。プラスチック成分または第二のプラスチック成分の組成が、プラスチック成分のためのまたは第二のプラスチックのための少なくとも一つ、好ましくは一つの計量供給デバイスの調節によって及び／あるいはプラスチック成分のためのまたは第二のプラスチック成分の第三のプラスチックのための少なくとも一つ、好ましくは一つの計量供給デバイスの調節によってオンラインで変えられ、詳しくは上述した推奨される仕方で変えられることは本発明の枠内である。
【００３０】
既に述べたように、上記計量供給デバイスは、好ましい実施形態の一つでは、計量供給スクリュー及び／または計量供給ポンプであり、そして好ましくは調節は、計量供給スクリューの回転数の変更によって行われる。中でもプラスチック成分の組成または特に第二のプラスチック成分の組成の上記のオンライン調節が、マルチビーム設備の全ての紡糸ビームまたは紡糸口金で可能であるか、またはマルチビーム設備の全ての紡糸ビームまたは紡糸口金で行われることが推奨される。
【００３１】
二成分フィラメントまたは多成分フィラメントの生成において、各々のプラスチック成分のための押出機の後に、これらのプラスチック成分のための計量供給デバイスとしての紡糸ポンプが接続されることは本発明の枠内である。本発明の一つの実施形態では、計量供給デバイス（または計量供給ポンプ）は、紡糸ポンプをまたは紡糸ポンプも意味する。それ故、二成分フィラメントまたは多成分フィラメントの個々のプラスチック成分の質量流量をオンラインでまたはプロセス稼働中に少なくとも一つの紡糸ポンプで調節し、詳しくは有利には、各々の紡糸ポンプの回転数の変更によって調節されることは本発明の枠内である。
【００３２】
本発明による方法の過程において、有利には、製造するべき二成分フィラメントまたは多成分フィラメントのプラスチック成分にはそれぞれ一つの押出機が使用される。これらの押出機のそれぞれの後には、それぞれのプラスチック成分のための紡糸ポンプが計量供給デバイスとして接続され、そして紡糸ポンプの調節または紡糸ポンプの回転数の調節によって、各々の供給されるプラスチック成分の量、それ故、二成分フィラメントまたは多成分フィラメントの組成を、オンラインでまたはプロセス稼働中に調節できることが推奨される。−二成分−もしくは多成分フィラメントの少なくとも一つのプラスチック成分（特に第二のプラスチック成分）がプラスチックブレンドとして構成され、この際、このプラスチックブレンドが、一種の主プラスチック（特に第二のプラスチック）及び少なくとも一種の副プラスチック（特に第三のプラスチック）を含むことは本発明の枠内である。一つの推奨される実施変形によれば、各々のプラスチック成分（この場合は特に第二のプラスチック成分）のための押出機の前には、各々の副プラスチック用に計量供給デバイス（特に計量供給スクリューの形のデバイス）が接続されている。プロセス稼働中のこの計量供給デバイスまたは計量供給スクリューの調節によって、第二のプラスチック成分の組成をオンラインで変えることができる。更に、プラスチック成分または第二のプラスチック成分の主プラスチック（特に第二のプラスチック）のためには、計量供給デバイスが設けられず、そしてこれは、例えば必要に応じて重力により後で与えられそして押出機に供給される。
【００３３】
本発明は、捲縮度の迅速な変更のためにはスパンボンド不織布層が、またはフィラメント組成の他のフィラメント組成への迅速な交換のためには同じ原料（プラスチック）または同じ原料種（プラスチック種）を用いて作業することが有利であり、及びこのためには、中でも、ポリオレフィン、特にポリプロピレンが、特にここで判明した特性を持つポリオレフィンまたはポリプロピレンが適しているという知見に基づくものである。この時、捲縮度の最適化または変更は、スパンボンド不織布層のフィラメントの成分の割合を変更することによって、または使用するプラスチック混合物もしくは使用するプラスチックブレンドの割合の変更によって、特に簡単に実現することができる。
【００３４】
スパンボンド不織布層の捲縮度性フィラメントの第一のプラスチック成分が少なくとも一種の第一のプラスチックから生成され、及びスパンボンド不織布層の捲縮性フィラメントの第二のプラスチック成分が少なくとも一種の第二のプラスチック及び少なくとも一種の第三のプラスチックから生成されることは、本発明の方法の枠内である。更に、各々のスパンボンド不織布層の捲縮度の変更のためのプロセス稼働中（オンライン）での第三のプラスチックの割合が調節可能であることまたは調製されることは本発明の枠内である。有利には、（第二のプラスチック成分の）第二のプラスチック及び第三のプラスチックの割合はプロセス稼働中に（オンラインで）変更される。本発明の特に推奨される実施形態では、第二のプラスチック及び／または第三のプラスチックがポリオレフィン、特にポリプロピレンであることが既に判明した。ポリオレフィン、特にポリプロピレンを使用する場合は、捲縮性スパンボンド不織布層のフィラメントの第二のプラスチックの割合及び／または第三のプラスチックの割合の特に簡単でかつ確実なオンラインでの変更を行うことができる。
【００３５】
本発明による方法の特に好ましい実施形態によれば、積層体の固定化は少なくとも一つのカレンダー中でカレンダリングすることによって行われる。
【００３６】
それ故、本発明は、スパンボンド不織布層の捲縮性フィラメントのプラスチック成分の割合またはプラスチックの割合の本発明によるオンラインでの変更を、個々の使用されたスパンボンド不織布層からスパンボンド不織布積層体を得るために特に効果的に使用でき、該スパンボンド不織布積層体は、簡単でかつ確実な方法で、堆積場または堆積ベルトからカレンダーに送ることができ、詳しくは特に、一方では堆積ベルトと他方ではカレンダーローラの速度の大きいまたは大きすぎる速度差無しに送ることができるという知見に基づくものである。
【００３７】
スパンボンド不織布積層体が、堆積装置から、とりわけ堆積スクリーンベルトからカレンダーに送られること、及び堆積装置または堆積スクリーンベルトの速度がカレンダーローラの表面速度よりも低いこと、及びカレンダーローラの表面速度が、堆積装置または堆積スクリーンベルトの速度よりも最大で８％、とりわけ最大で５％高いことは、本発明の枠内である。本発明によるオンラインでの変更可能性により、このような比較的小さい速度差を問題なく維持でき、そしてこのようにしてカレンダリングされたスパンボンド不織布積層体は、障害のないまたは欠陥のない構成を、及びそれらの個々のスパンボンド不織布層に関して均一な構造を特徴とする。
【００３８】
互いに重ね合わせて配置された複数のスパンボンド不織布層を用いてスパンボンド不織布積層体を製造するための装置であって、ここで少なくとも二つ及び最大四つのスパンボンド不織布層が、捲縮したエンドレスフィラメントを含むかまたは捲縮したエンドレスフィラメントからなり、
前記装置は、相前後して配置された複数の紡糸ビームまたは紡糸口金を備え、そこで、前記紡糸ビームの少なくとも一部（特に二つ乃至四つの紡糸ビーム）を用いて、捲縮性多成分フィラメント、特に二成分フィラメントを含むまたはからなるそれぞれ一つのスパンボンド不織布層を生成可能であり、
捲縮性多成分フィラメントまたは二成分フィラメントの各々のプラスチック成分のための紡糸ビームに、プラスチック成分を紡糸ビームまたは紡糸口金に供給可能な少なくとも一つの、好ましくは一つの押出機が配置されており、
及び装置の稼働中に（オンラインで）少なくとも一種のプラスチック成分の量及び／または組成を変更できる少なくとも一つの計量供給デバイスが各々の押出機に配置されている、前記装置も本発明の対象である。
【００３９】
非常に推奨される実施形態の一つでは、少なくとも一つの押出機の前には、少なくとも一つの計量供給デバイス（特に計量供給スクリューの形のデバイス）が接続されており、そしてこの計量供給デバイスまたは計量供給スクリューを用いて、押出機に供給されるプラスチック成分の組成または押出機に供給されるプラスチック混合物構成分の量を装置の稼働中に（オンラインで）変更できる。更に、少なくとも一つの押出機の後に、少なくとも一つの計量供給デバイス（特に紡糸ポンプの形のデバイス）が接続されていること、及びこの計量供給デバイスを用いて、紡糸ビームまたは紡糸口金に供給されるプラスチック成分の量が、装置の稼働中に（オンラインで）変更可能であることは、本発明の枠内である。
【００４０】
本発明による装置の好ましい実施形態の一つによれば、一方で、第一のプラスチックからなる第一のプラスチック成分の供給のための少なくとも一つの押出機または一つの押出機が、他方で、第二のプラスチック成分、特に第二及び第三のプラスチックからなるブレンドの形の第二のプラスチック成分の供給のための少なくとも一つの、とりわけ一つの第二の押出機が、少なくとも一つの紡糸ビームに配置され、ここで、前記ブレンドのための第二の押出機の前には二つの計量供給デバイスが接続され、ここで第二のプラスチック成分のために一つの計量供給デバイスが、及び第三のプラスチック成分のためには前記第二の計量供給デバイスが設けられること、及び第二のプラスチックのための計量供給デバイス及び／または第三のプラスチックのための計量供給デバイスは、ブレンド中の第二のプラスチック及び／または第三のプラスチックの量または割合を、それ故、多成分フィラメントまたは二成分フィラメントを（オンラインで）変更するために装置の稼働中に（オンラインで）制御可能及び／または調節可能である。有利には、紡糸ビームの各々の押出機にはまたはその後には、少なくとも一つのもしくは一つの紡糸ポンプが設置され、そして紡糸ポンプのオンライン調節によって、多成分フィラメントまたは二成分フィラメントのプラスチック成分間の質量比、及び特に二成分フィラメントの第一の成分と第二の成分との間の質量比が、オンラインでまたはプロセス稼働中に調節可能である。捲縮可能な二成分フィラメントの第一のプラスチック成分と第二のプラスチック成分との上記質量比は、本発明の枠内では好ましくは７０：３０〜９０：１０または５０：５０〜８０：２０である。
【００４１】
本発明の特に好ましい実施形態では、以下の装置が、紡糸ビームを用いた捲縮したエンドレスフィラメントからのスパンボンド不織布層の製造のために使用される。紡糸ビーム（紡糸デバイス、紡糸口金）を用いて、エンドレスフィラメントを多成分フィラメント、特に二成分フィラメントの形で紡糸し、そしてそれに次いで、フィラメントを冷却するための冷却ユニットを導通させる。好ましくは、紡糸ビームと冷却ユニットとの間に少なくとも一つのモノマー吸収ユニットが配置され、それを用いて、紡糸ビームの直下でフィラメント形成空間からの吸収を行って、空気の他に、特にフィラメントの紡糸の時に生成した、分解生成物、モノマー、オリゴマー及び類似物の形のガスを、設備から除去することができる。好ましくは、冷却ユニットでは、紡糸ビームから生成したフィラメントカーテンに対して反対側から冷却空気を供給する。推奨される実施形態の一つは、冷却ユニットが、フィラメントの流れ方向に相前後して配置された少なくとも二つの冷却チャンバ区画に分割され、それらに異なる温度のプロセス空気を供給可能であることを特徴とする。
【００４２】
フィラメントの流れ方向に、冷却ユニットの後または下に延伸ユニットが続き、この延伸ユニットを用いて、冷却ユニット中を導通するフィラメントが引っ張られもしくは延伸されることは本発明の枠内である。有利には、冷却ユニットに対し直接、中間路が接続され、これは、好ましくはフィラメント堆積場に対して一点集中するように形成されるまたはくさび形に集まる。中間路を通った後、フィラメントカーテンは、好ましくは延伸ユニットのドラフト路中に入る。就中特に重要な本発明の推奨される実施形態の一つは、該設備が冷却ユニットと延伸ユニットとから、または該設備が冷却ユニットと中間路並びにドラフト路とから閉鎖系設備として形成されることを特徴とする。ここで、閉鎖系設備とは、冷却ユニットへのプロセス空気もしくは冷却空気の供給の他は、この設備への他の空気供給は行われず、それ故、該設備が、外部に対しては閉鎖された状態で形成されることを意味する。
【００４３】
延伸ユニットから出るエンドレスフィラメントが、少なくとも一つの分配器を備える積層ユニット（Ｖｅｒｌｅｇｅｅｉｎｈｅｉｔ）を通して案内されることが推奨される。一つの実施変形では、少なくとも二つの相前後して配置された分配器が設けられる。有利には、フィラメントは、積層ユニットの通過後に堆積ユニット上に堆積され、これは好ましくは堆積スクリーンベルトとして形成される。そこでは、フィラメントが、不織布ウェブまたはスパンボンド不織布層へと堆積される。堆積スクリーンベルトがエンドレスベルトとして設計されることが推奨される。不織布ウェブまたはスパンボンド不織布層は、この堆積スクリーンベルト上で、他の紡糸ビームを用いて既に形成された少なくとも一つのスパンボンド不織布層上に堆積でき、そうしてこのようにしてスパンボンド不織布積層体が形成される。
【００４４】
本発明による装置の推奨される実施形態の一つでは、一つの紡糸ビームを用いて生成されたフィラメントの堆積領域において、プロセス空気を吸引領域において堆積スクリーンベルトを通して吸引する。この際、複数の吸引領域を、不織布ウェブの搬送方向に相前後して配置することもできる。
【００４５】
本発明は、本発明による方法及び本発明による装置を用いて、高厚及び高体積のスパンボンド不織布積層体を、スパンボンド不織布層の異なる捲縮度で生成することができ、詳しくは、簡単、確実でかつ手間の少ない方法で生成することができるという知見に基づく。個々のスパンボンド不織布層の高い均一性または均質性並びに安定性を達成できる。簡単でかつ迅速な方法で、スパンボンド不織布積層体全体の安定性及び強度を調節及び保証でき、そうしてこれらを、妨害的被害無しに、堆積スクリーンベルトから固定化ユニット、特にカレンダーに送ることができることが重要である。カレンダーへの移動は、堆積スクリーンベルトとカレンダーローラとの間の有利に小さい速度差で行うことができる。更に、本発明は、これらの注目すべき利点は、個々のスパンボンド不織布層のフィラメント組成を、所望の結果に短時間でかつ連続的に適合することで、簡単なオンライン調節によって実現できるという知見に基づく。更に、本発明は、個々のフィラメント成分のために同じ原料を用いて加工しそしてこれが、単に異なる個々のパラメータ特性を特色とする場合には、一つのスパンボンド不織布層についての一つのフィラメント組成から他のフィラメント組成へのこのような迅速な交換は特に問題なく達成できるという知見に基づく。特に、本発明は、個々のフィラメント成分にポリオレフィン、特にポリプロピレンもしくはポリプロピレンコポリマーを使用してまたは一つのフィラメント成分のためにこれらのプラスチックの対応する混合物／ブレンドを使用して加工した場合に、フィラメント組成のオンライン調節において特に良好な結果が達成されるという知見に基づく。更に、マルチビーム装置の形の既存のスパンボンド装置を、簡単に本発明による装置へと改造できる点が特に有利である。−本発明によるスパンボンド不織布積層体は、中でも、衛生品分野の製品として適しているが、原則的に他の使用分野のためにも使用することができる。
【実施例】
【００４６】
以下、本発明を、実施例に基づいてより詳しく説明する。
【００４７】
以下の実施例では、捲縮した二成分フィラメントからなるスパンボンド不織布層またはスパンボンド不織布積層体はポリプロピレンから生成した。この際、上記二成分フィラメントの第一のプラスチック成分は、ポリプロピレン成分ＰＰ１から、及び第二のプラスチック成分は、ポリプロピレン成分ＰＰ２のみからまたはポリプロピレン成分ＰＰ２とＰＰ３との混合物もしくはブレンドからなるものであった。ここで、各々の紡糸ビームまたは各々の紡糸口金では、図２に示されかつ図面の説明により詳しく説明されている装置を用いて作業した。ＰＰ２とＰＰ３とのブレンドを使用した場合には、第二のプラスチック成分のための押出機の前には、それぞれポリプロピレン成分ＰＰ２またはポリプロピレン成分ＰＰ３のための二つの計量供給スクリューを接続した。両計量供給スクリューの回転数は、オンラインでまたはプロセス稼働中に該装置を停止させないで変化させることができた。
【００４８】
実施例１：
この実施例では、並列（Ｓｅｉｔｅ−ａｎ−Ｓｅｉｔｅ）構成及び円形フィラメント断面を持つ捲縮した二成分フィラメントからなるスパンボンド不織布層（スパンボンド層）をポリプロピレンから生成した。この層に対して、フィラメント組成の本発明による連続オンライン調節を行った。第一のプラスチック成分（ポリプロピレン成分ＰＰ１）と第二のプラスチック成分（ポリプロピレン成分ＰＰ２及びＰＰ３からなるブレンド）との質量比は７０：３０であった。上記二成分フィラメントは、１．７〜１．８ｄｅｎのフィラメント繊度で生成した。これらのスパンボンド不織布層は、それぞれ、カレンダーを用いて１４０℃のカレンダー表面温度で固定化し、詳しくは、丸い固定化用突起を備えた１２％のエンボス面を持ちいて２５ｆｉｇ／ｃｍ２の密度で固定化した。上記二成分フィラメントの第一のプラスチック成分としては、約３５ｇ／１０分のメルトフローレート（ＭＦＲ）を有するホモポリプロピレン（ＰＰ１）を使用した。ここで、第一のプラスチック成分のためには、ホモポリプロピレン「Ｅｘｘｏｎ  ３１５５」を使用した。上記二成分フィラメントの第二のプラスチック成分としては、ホモポリプロピレン（ＰＰ２）と他のホモポリプロピレン（ＰＰ３）とのブレンド（混合物）を使用し、この際、両ホモポリプロピレンは、約２５ｇ／１０分のメルトフローレート（ＭＦＲ）を有し、そしてＰＰ３の分子量分布（ＭＷＤ）は、ＰＰ２のそれよりも広いものであった。この場合、ホモポリプロピレンＰＰ２としては、「Ｂａｓｅｌｌ  Ｍｏｐｌｅｎ  ＨＰ５６１Ｒ」を使用し、そしてホモポリプロピレンＰＰ３としては、「Ｂａｓｅｌｌ  Ｍｏｐｌｅｎ  ＨＰ５５２Ｒ」を使用した。ここで及び以下において、上記のフィラメント組成は、ＰＰ−コンビネーションＡと称する。これらの二成分フィラメントを用いて、２５ｇｓｍの坪量を有する捲縮したスパンボンド不織布層を生成した。これらの二成分フィラメントの生成のためのスパンボンド法では、第二のプラスチック成分のブレンドにおけるＰＰ３の割合を、実行中のプロセス稼働中に０から４５％ＰＰ３に変更した。第二のプラスチック成分のための押出機の前に接続した、ＰＰ３またはＰＰ２用の計量供給スクリューの回転数をオンラインで応じて変動させた。この際、第一及び第二のプラスチック成分の質量比７０：３０は変えないで一定とした。
【００４９】
【表１】
2019131945.tif 000004
【００５０】
上記の表及び下記の表において、ＭＤ伸び、厚さもしくは層厚、及びカレンダーの必要な速度上昇がポリマー量もしくはＰＰ３量の変更の時に同じ様に応答もしくは変動することが明らかになる。また、５／１０％伸びの時のＭＤ力は不織布堆積物の剛性を特徴付ける。
【００５１】
更に、上記と同じ条件において、幾らか異なるＰＰ−コンビネーションＢを、スパンボンド層の二成分フィラメントのために使用した。ここで、ＰＰ１としては、ホモポリプロピレン「Ｂｏｒｅａｌｉｓ  ＨＨ４５０ＦＢ」を、そしてＰＰ２としては、ホモポリプロピレン「Ｂｏｒｅａｌｉｓ  ＨＧ４７５ＦＢ」を使用した。ＰＰ３プラスチックは変えなかった（「Ｂａｓｅｌｌ  Ｍｏｐｌｅｎ  ＨＰ５５２Ｒ」）。上記のメルトフローレートは、これらのプラスチックにも該当し、そして分子量分布の上記の比率も同様である。このＰＰコンビネーションＢは、ＰＰ３の割合を０から４５％に変えたときに、以下の結果を与えた：
【００５２】
【表２】
2019131945.tif 000005
【００５３】
ここで、上記の表に記載の速度上昇率は、層の確実な移動に必要な、堆積スクリーンベルトからカレンダーローラまでの速度の上昇率に関する。−両表は、ＰＰ３の高められた割合は、一般的に、より厚い層厚及びより小さな割線弾性係数をもたらし、並びに堆積スクリーンベルトとカレンダーとの間のより大きな速度上昇率につながることを示している。とりわけ、表１（ＰＰ−コンビネーションＡ）には、より高いＰＰ３割合がより大きな捲縮数をもたらすことが分かる。輪またはループの数はＰＰ３の割合と共に多くなり、そして捲縮直径（ループ直径）はＰＰ３の割合に応じて小さくなる。また、上記の表からは、４５％のＰＰ３割合は、３０％のＰＰ３割合と比較して、高められた厚さを常にもたらすものではないことが分かる。ＰＰ３の最大割合を５０％として選択することが有利であるようである。
【００５４】
使用したポリプロピレンプラスチックでは、ＰＰ３割合の簡単でかつ正確なオンライン変更をプロセス稼働中に問題なく行うことができた。それ故、最適なＰＰ３割合を、（特に堆積スクリーンベルトから、最適な速度差を持つカレンダーへの層の確実な移動に関しても）大きな手間をかけることなく、オンラインで実現できる。ここで、良好な結果はなかでも例１〜３及び５〜７に示される。
【００５５】
実施例２：
この実施例でも、並列構成及び円形フィラメント断面を持つ捲縮した二成分フィラメントからなるスパンボンド不織布層（スパンボンド層）をポリプロピレンから生成した。この層に対し、フィラメント組成の本発明による連続的オンライン調節を行い、詳しくは、この場合、第一のプラスチック成分（ポリプロピレン成分ＰＰ１）と第二のプラスチック成分（ポリプロピレン成分ＰＰ２）との質量比をオンラインで変更した。このためには、両プラスチック成分の両押出機の後に接続された紡糸ポンプの質量流量または回転数をプロセス稼働中に、すなわちオンラインで変更した（両紡糸ポンプについて参照記号Ｐ１及びＰ２を付した図２ｂ参照）。この場合も、実施例１と同様に、ただ一つの紡糸ビームで加工し、そして約１．７ｄｅｎのフィラメント繊度を有する二成分フィラメントを紡糸した。スパンボンド不織布層を、それぞれ一つのカレンダーを用いて実施例１の指定に応じて固定化し、詳しくはこの場合は、１３０℃のカレンダー表面温度で固定化した。２０ｇｓｍの坪量を有するスパンボンド不織布層を生成し、詳しくは１２５ｍ／分の製造速度で生成した。二成分フィラメントの第一のプラスチック成分としては、約２５ｇ／１０分のメルトフローレート（ＭＦＲ）を有するホモポリプロピレン（ＰＰ）を使用し、詳しくはこの第一のプラスチック成分のために、ホモポリプロピレン「Ｂａｓｅｌｌ  Ｍｏｐｈｌｅｎ  ＨＰ  ５６１Ｒ」を使用した。二成分フィラメントの第二のプラスチック成分としては、この実施例では、ブレンドではなく、約３０ｇ／１０分のメルトフローレート（ＭＦＲ）を持つランダムポリプロピレンコポリマーの形の唯一のプラスチックを使用した。この場合、第二のプラスチック成分のために、ポリプロピレンコポリマー「Ｂａｓｅｌｌ  Ｍｏｐｌｅｎ  ＲＰ  ２４８Ｒ」を使用した。第一のプラスチック成分（ＰＰ１）と第二のプラスチック成分（ＰＰ２）との間の融点差は１２℃であった。既に先に説明したように、両プラスチック成分の質量比は、両紡糸ポンプの処理量を変えることによってオンラインで、すなわちプロセス稼働中に変更した。以下の表３には、第一のプラスチック成分（ＰＰ１）の量をパーセントで示す。ここで、プラスチックまたはポリマーの融点は、ＩＳＯ  １１３５７−３に従いＤＳＣで測定する。
【００５６】
【表３】
2019131945.tif 000006
【００５７】
第一のプラスチック成分（ＰＰ１）の割合が３０重量％の場合に、スパンボンド不織布層の厚さが最大であることが分かる。ここで、厚さと速度上昇との間の最適な妥協点は、特に例番号１０の場合に生じる。−この実施例では第二のプラスチック成分にブレンドが使用されていないため、押出機の前に二つの計量供給スクリューの使用は必要ではない。両プラスチック成分（ＰＰ１、ＰＰ２）の割合のオンライン変更は、両プラスチック成分のための両紡糸ポンプの回転数の変更だけで行う。
【００５８】
実施例３：
三層のスパンボンド不織布積層体を、それぞれ捲縮した二成分フィラメントから生成し、詳しくは、三つの紡糸ビームを備えたスパンボンド装置を使用して生成した（図１及び２も参照）。この際、積層体のカレンダリングは、それぞれ、実施例１に従うカレンダーパラメーターを用いて実施した。スパンボンド不織布積層体は、それぞれ、２５ｇｓｍの坪量で４００ｍ／分の製造速度において生成した。それ故、以下の表４中の各行または各番号は、三層のスパンボンド不織布積層体に相当する。番号１７及び１８に相当するスパンボンド不織布積層体は、全ての三つのスパンボンド不織布層のために、先に指定したＰＰ−コンビネーションＡまたはＢを使用している。これに対して、番号１５及び１６に相当するスパンボンド不織布積層体は、全ての三つの層のために、ＰＰ−コンビネーションＣを有する。このＰＰ−コンビネーションＣでは、第一のプラスチック成分は、ＰＰ−コンビネーションＡからなるホモポリプロピレンＰＰ１（約３５ｇ／１０分のＭＦＲ、「Ｅｘｘｏｎ  ３１５５」）に相当し、そして第二のプラスチック成分のブレンド（混合物）でも、ホモポリプロピレンＰＰ２としてこのプラスチック「Ｅｘｘｏｎ  ３１５５」を使用する。これに対して、第二のプラスチック成分のブレンドの他のホモポリプロピレンＰＰ３としては、広い分子量分布を有する１３ｇ／１０分のメルトフローレートを有するホモポリプロピレンを使用する（「Ｂａｓｅｌｌ  Ｍｏｐｌｅｎ  ＨＰ５５２Ｎ」）。このホモポリプロピレンＰＰ３の分子量分布は、この場合も、ホモポリプロピレンＰＰ２の分子量分布よりも、またＰＰ２と同一のホモポリプロピレンＰＰ１の分子量分布よりも広い。
【００５９】
以下の表４には、ビーム装置の個々の紡糸ビームについて、一方では二成分フィラメントの第一のプラスチック成分と第二のプラスチック成分との質量比を示し、そして他方では、第二のプラスチック成分のブレンド中のホモポリプロピレンＰＰ３の割合を示す。
【００６０】
【表４】
2019131945.tif 000007
【００６１】
ＰＰコンビネーションＣを用いた例番号１５及び１６では、第一の紡糸ビームでは、他の両紡糸ビームに対して、二成分フィラメントの両成分の別の質量比を調節した。ここで、ＰＰ３量は、全ての三つのビームにおいて２５％で同一のままとした。これに対し、ＰＰコンビネーションＡ及びＢを用いた例１７及び１８では、両成分の質量比は、全ての三つのビームにおいて一定のままとし、他方でＰＰ３の量は変化させた。全てのスパンボンド不織布積層体において、最適な厚さ並びに満足な強度値を達成することができ、それにもかかわらず、積層体の取り扱い性（比較的低い速度上昇率でのカレンダーへの移動）は問題なくかつ確実に可能である。捲縮勾配の調節によって、例えば５％もしくは１０％でのＭＤ引張力、すなわちこの伸びの場合の割線弾性係数が影響を受けることも明らかである。特に規定の厚さ要求を維持しつつの満足な加工特性（巻回及び巻出し特性、ネックインなど）は、個々の層の上記の調節によって達成可能である。表４中のループ直径は、第一の紡糸ビームを用いて製造した下側の層は、第三の紡糸ビームを用いて製造した上側の層よりも、及びそれ故、使用したプラスチック量に関して最も上の層と同じ中間の層よりも大きなループ直径を有することを示す。それ故、このような全ての四つのスパンボンド不織布積層体の三つの層について、捲縮度の変化または捲縮勾配「小」／「大」／「大」（最も下の層から最も上の層）がある。このようなスパンボンド不織布積層体を、例えば図４ａ中に示す。これは、スパンボンド不織布積層体中での捲縮度が下から上にいくにつれ増加すべき本発明の好ましい実施形態に相当する。−また、例１５及び１６では、最も下の層（第一の紡糸ビームを用いて生成した層）のループ直径は、例番号１５では、例番号１６の場合よりも明らかに小さい。例番号１５でのこのより強い捲縮は、第一の紡糸ビームの二成分フィラメントにおける第二の成分のより多い質量割合（２０重量％）に起因するものである。
【００６２】
以下には、本発明を、一実施例である図面に基づいてより詳しく説明する。
【図面の簡単な説明】
【００６３】
【図１】三つの紡糸ビームを備えた本発明による装置の側面断面図。
【図２ａ】一つの紡糸ビームを持つ図１からの装置の一部の断面図。
【図２ｂ】図２ａの一部。
【図３】本発明の枠内で使用可能な二成分フィラメントの断面図。
【図４ａ】本発明より生成されたスパンボンド不織布積層体の断面図。
【図４ｂ】本発明より生成されたスパンボンド不織布積層体の断面図。
【図４ｃ】本発明より生成されたスパンボンド不織布積層体の断面図。
【００６４】
図１は、好ましくは及び該実施例において三つのスパンボンド不織布層Ｌ１、Ｌ２及びＬ３を有するスパンボンド不織布積層体Ｓの製造のための本発明による装置を示す。三つのスパンボンド不織布層Ｌ１、Ｌ２及びＬ３に応じて、三つの紡糸ビームまたは紡糸口金１を設置し、それらから、好ましくは及び当実施例においては、それぞれ二成分フィラメントの形のフィラメント３を紡糸する。各々のスパンボンド不織布層Ｌ１、Ｌ２及びＬ３のフィラメント３は、分配器１１を通った後に、堆積スクリーンベルト１３上に堆積してスパンボンド不織布層Ｌ１、Ｌ２またはＬ３とする。この場合、各スパンボンド不織布層Ｌ１、Ｌ２、Ｌ３は、圧密化ローラ対１４を用いて圧密化する。次いで、この完成した三層スパンボンド不織布積層体Ｓを、堆積スクリーンベルト１３から、二つのカレンダーローラ１８、１９から構成されるカレンダー１７に送り渡す。図１は、堆積スクリーンベルト１３からカレンダー１７へのスパンボンド不織布積層体Ｓの移動の拡大部分も示す。堆積スクリーンベルト１３は、カレンダーローラ１８、１９を表面速度ｖ２で回転しつつ、速度ｖ１で動かす。カレンダーローラ１８、１９の表面速度ｖ２が、堆積スクリーンベルト１３の速度ｖ１よりも最大８％、好ましくは最大５％速いことは本発明の枠内である。
【００６５】
図２は、紡糸ビームの領域または紡糸口金１の領域の本発明の装置の部分を示す。この装置部分を用いて、スパンボンド不織布層Ｌ１またはＬ２またはＬ３が生成される。先ず、（好ましくは及び当実施例では二成分フィラメントの形の）フィラメント３を、紡糸口金１を用いて紡糸し、そしてそれに次いで、フィラメント３を冷却するための冷却ユニット２中に案内する。紡糸口金１と冷却ユニット２との間にモノマー吸収ユニット４を配置し、このモノマー吸収ユニット４を用いて、紡糸口金１直下でフィラメント形成空間からの吸気を行うことが推奨される。ここで、空気の他に、なかでも、分解生成物、モノマー、オリゴマー及び類似物の形のフィラメント３の紡糸の時に生じるガスが装置から排出される。
【００６６】
冷却ユニット２では、好ましくは、紡糸口金１からフィラメント堆積場に導かれるフィラメントカーテンには、反対側から冷却空気が吹き付けられる。この際、好ましい実施形態によれば、冷却デバイス２は、フィラメント３の流れ方向に相前後して配置される二つの冷却チャンバ区画２ａ、２ｂに分割されており、それらに異なる温度のプロセス空気を供給可能である。例えば、流れ方向で第一の冷却チャンバ区画２ａには比較的低温（例えば２０℃）のプロセス空気を供給でき、そして流れ方向にその下に配置される第二の冷却区画２ｂには比較的高温（例えば２５℃）のプロセス空気または冷却空気を供給できる。この際、冷却空気の供給は、有利には、空気供給キャビン５ａ及び５ｂを介して行われる。
【００６７】
推奨的に及び当実施例では、冷却ユニット２の後または下には延伸ユニット６が続き、この延伸ユニット６により、冷却ユニット２を通過したフィラメント３が引き抜かれまたは延伸される。冷却ユニット２の直後には、好ましくは及び当実施例では中間路７が続き、これは、好ましくは、フィラメント３の堆積場に対して一点集中するように形成されるまたはくさび形に集束する。有利には、フィラメントカーテンは、中間路７の後に、延伸ユニット６のドラフト路８中に入る。
【００６８】
本発明の非常に推奨される実施形態によれば、該設備は、冷却ユニット２及び延伸ユニット６（中間路７及びドラフト路８）から閉鎖系設備として構成される。ここで、閉鎖系設備とは、冷却ユニット２へのプロセス空気もしくは冷却空気の供給の他は、この設備への他の空気供給は行われず、それ故、該設備が、外部に対しては閉鎖された状態で構成されることを意味する。有利には、このような閉鎖系設備は、本発明による装置において紡糸ビームまたは紡糸口金１を備えた全ての装置部分のために、捲縮したフィラメント３の生成のために実現される。
【００６９】
好ましくは、延伸ユニット６から出るフィラメント３は積層ユニット９中に案内され、この堆積ユニット９は少なくとも一つの分配器１０、１１を備える。好ましくは及び当実施例では、二つの相前後して配置された分配器１０、１１が設置される。積層ユニット９を通った後、フィラメント３は、推奨的に及び当実施例では、堆積装置または堆積スクリーンベルト１３上に堆積され、不織布ウェブ１２またはスパンボンド不織布層Ｌ１もしくはＬ２もしくはＬ３とされる。堆積スクリーンベルト１３は好ましくはエンドレスベルトとして形成される。
【００７０】
有利には及び当実施例では、フィラメント３または不織布ウェブ１２の堆積領域において、プロセス空気が堆積スクリーンベルト１３を通して吸気され、これは、図１及び２ａには矢印Ａによって明記されている。推奨的に及び当実施例では、堆積された不織布ウェブ１２または堆積されたスパンボンド不織布層Ｌ１、Ｌ２もしくはＬ３は、堆積スクリーンベルトにより、先ず圧密化のための圧密化ローラ対１４間の間隙中に案内される。−図１に示されるように、スパンボンド不織布層Ｌ１、Ｌ２、Ｌ３から形成されたスパンボンド不織布積層体Ｓは、固定化のために、カレンダーローラ１８、１９から構成されるカレンダー１７を通して案内される。
【００７１】
図２中の拡大された区画は、二つの押出機Ｅ１及びＥ２を示しており、これらを用いて、両プラスチック成分Ｉ及びＩＩが紡糸口金１に供給される。ここで、プラスチック成分ＩＩは、プラスチックから、詳しくは推奨される実施形態ではポリプロピレンからなるブレンド（混合物）である。このプラスチック成分ＩＩのために設置された押出機Ｅ２の前には、二つの計量供給スクリューＤ１及びＤ２が接続され、ここで各々の計量供給スクリューＤ１及びＤ２を用いて、前記ブレンドの両プラスチックのうちの一方が押出機Ｅ２に供給される。推奨的に及び当実施例では、計量供給スクリューＤ１及び／またはＤ２の回転数は、オンラインでまたはプロセス稼働中に、装置を止めることなく制御可能及び／または調節可能である。このためには、有利には、然るべき図示していないハードウェアコンポーネント及び／またはソフトウェアコンポーネントが備えられる。押出機Ｅ１及びＥ２の後には、各プラスチック成分Ｉ及びＩＩのためにそれぞれ紡糸ポンプＰ１及びＰ２が接続され、これらのポンプＰ１及びＰ２を用いて、プラスチック成分Ｉ及びＩＩの質量流量が調節または調整できる。両プラスチック成分Ｉ及びＩＩの質量流量を、オンラインでまたはプロセス稼働中に制御及び／または調整することは本発明の枠内である。
【００７２】
図３には、好ましくは本発明による方法または本発明による装置を用いて製造される二成分フィラメントの典型的な横断面を図示する。該二成分フィラメントのフィラメント断面を持って、捲縮したフィラメント３を生成できる。図３ａには、捲縮可能な二成分フィラメントの典型的な並列型構成を図示している。このフィラメント断面の各々の側には、プラスチック成分ＩまたはＩＩが配置される。図３ｂは、捲縮可能な二成分フィラメントのための偏心的コア−シェル構成を示す。図３ｃには、捲縮可能な二成分フィラメントの三葉型の横断面が示されている。最後に、図３ｄは、並列構成を持つ内部中空型フィラメント３を示している。これらのフィラメント横断面の全てが、捲縮可能な二成分フィラメントの製造に適している。
【００７３】
図４には、本発明による方法で製造可能な三つのスパンボンド不織布積層体Ｓを示している。全ての例において、最下層のスパンボンド不織布層Ｌ１は最小の捲縮数を有し、そしてこれに対して、中間のスパンボンド不織布層Ｌ２はより大きな捲縮数を有する。従って、捲縮度は、スパンボンド不織布積層体Ｓ中で下から上に向かうにつれて高まっている。図４ａによるスパンボンド不織布積層体Ｓでは、「小」／「大」／「大」の捲縮数の順番を観察でき、他方で、図４ｂによる例では、下から上に向けて「小」／「中」／「大」の捲縮数の順番を観察できる。最後に、図４ｃによる実施例は、「小」／「大」／「小」の捲縮数の順番を示す。
【図１】
2019131945.tif 000008
【図２ａ】
2019131945.tif 000009
【図２ｂ】
2019131945.tif 000010
【図３】
2019131945.tif 000011
【図４ａ】
2019131945.tif 000012
【図４ｂ】
2019131945.tif 000013
【図４ｃ】
2019131945.tif 000014
【手続補正書】
【提出日】令和1年6月18日(2019.6.18)
【手続補正１】
【補正対象書類名】明細書
【補正対象項目名】００７３
【補正方法】変更
【補正の内容】
【００７３】
図４には、本発明による方法で製造可能な三つのスパンボンド不織布積層体Ｓを示している。全ての例において、最下層のスパンボンド不織布層Ｌ１は最小の捲縮数を有し、そしてこれに対して、中間のスパンボンド不織布層Ｌ２はより大きな捲縮数を有する。従って、捲縮度は、スパンボンド不織布積層体Ｓ中で下から上に向かうにつれて高まっている。図４ａによるスパンボンド不織布積層体Ｓでは、「小」／「大」／「大」の捲縮数の順番を観察でき、他方で、図４ｂによる例では、下から上に向けて「小」／「中」／「大」の捲縮数の順番を観察できる。最後に、図４ｃによる実施例は、「小」／「大」／「小」の捲縮数の順番を示す。
本願は特許請求の範囲に記載の発明に係るものであるが、本願の開示は以下も包含する：
１．
互いに重ねて配置された複数のスパンボンド不織布層を有するスパンボンド不織布積層体であって、少なくとも二つで最大四つのスパンボンド不織布層が、捲縮したエンドレスフィラメントを含むかまたは捲縮したエンドレスフィラメントからなり、これらのスパンボンド不織布層中のフィラメントの捲縮度が異なっており、前記スパンボンド不織布層の捲縮したフィラメントが、それらの長さ１ｃｍあたりで少なくとも２個、好ましくは少なくとも３個の輪（ループ）を持つ捲縮数をそれぞれ有し、
及び前記スパンボンド不織布層の捲縮したフィラメントが、少なくとも一種の第一のプラスチック成分及び少なくとも一種の第二のプラスチック成分を用いた多成分フィラメント、特に二成分フィラメントとして構成され、前記両プラスチック成分のそれぞれが、少なくとも１０重量％、好ましくは少なくとも１５重量％の割合でそれぞれのフィラメント中に存在する、前記スパンボンド不織布積層体。
２．
−前記第一の成分のメルトフローレートが、前記第二の成分のメルトフローレートよりも１．０〜３倍、好ましくは１．２〜１．５倍大きく、
−及び／または前記第一の成分の分子量分布（Ｍｗ／ＭｎもしくはＭｚ／Ｍｗ）が、前記第二の成分の分子量分布よりも狭く、及び／または前記第二の成分のＭｗ／Ｍｎ値もしくはＭｚ／Ｍｗ値が、前記第一の成分のそれよりももしくはそれらよりも少なくとも１．１倍大きく、
−及び／または前記第一及び第二の成分の間の融点の差が少なくとも１０℃である、
上記１に記載のスパンボンド不織布積層体。
３．
捲縮したフィラメントを用いた前記スパンボンド不織布層の坪量間の差が、２５％未満、とりわけ１５％未満、好ましくは１０％未満である、上記１または２に記載のスパンボンド不織布積層体。
４．
互いに重ねて配置された前記スパンボンド不織布層の下方のスパンボンド不織布層の捲縮度が、少なくとも一つのその上に配置されたスパンボンド不織布層の捲縮度よりも小さく、及び好ましい実施形態の一つでは、互いに重ねて配置されたスパンボンド不織布層の捲縮度が下から上にいくにつれて大きくなる、上記１〜３のいずれか一つに記載のスパンボンド不織布積層体。
５．
前記第一のプラスチック成分が、第一のプラスチックを含むかまたは少なくとも一種の第一のプラスチックからなり、及び前記第二のプラスチック成分が、少なくとも一種の第二のプラスチックと少なくとも一種の第三のプラスチックとの混合物もしくはブレンドを含むかまたはこれらの混合物もしくはブレンドである、上記１〜４のいずれか一つに記載のスパンボンド不織布積層体。
６．
前記第三のプラスチックの分子量分布が、前記第一のプラスチックの分子量分布よりも広く及び／または前記第二のプラスチックの分子量分布よりも広い、上記５に記載のスパンボンド不織布積層体。
７．
前記第一のプラスチック及び／または前記第二のプラスチック及び／または前記第三のプラスチックが、ポリオレフィンまたはホモポリオレフィン及び／もしくはポリオレフィンコポリマーである、上記１〜６のいずれか一つに記載のスパンボンド不織布積層体。
８．
前記第一のプラスチック及び／または前記第二のプラスチック及び／または前記第三のプラスチックが、ポリプロピレンまたはホモポリプロピレン及び／もしくはポリプロピレンコポリマーである、上記１〜７のいずれか一つに記載のスパンボンド不織布積層体。
９．
前記第二のプラスチック成分を基準にした前記第三のプラスチックの割合が１０〜５０重量％である、上記５〜８のいずれか一つに記載のスパンボンド不織布積層体。
１０．
全フィラメントを基準にした前記第三のプラスチックの割合が２５重量％未満である、上記５〜９のいずれか一つに記載のスパンボンド不織布積層体。
１１．
カレンダリングによって固定化された積層体である、上記１〜１０のいずれか一つに記載のスパンボンド不織布積層体。
１２．
０．２〜０．８ｍｍ、とりわけ０．３〜０．６ｍｍの厚さを有する、上記１〜１１のいずれか一つに記載のスパンボンド不織布積層体。
１３．
０．６〜３．２ｍｍ／１００ｇｓｍ、好ましくは０．８〜３ｍｍ／１００ｇｓｍの比厚を有する、上記１〜１２のいずれか一つに記載のスパンボンド不織布積層体。
１４．
積層体中の捲縮したフィラメントの繊度が、捲縮したフィラメントを用いた全てのスパンボンド不織布層中で０．８〜３デニールである、上記１〜１３のいずれか一つに記載のスパンボンド不織布積層体。
１５．
積層体の坪量が１０ｇ／ｍ２と５０ｇ／ｍ２との間、好ましくは１０ｇ／ｍ２と４０ｇ／ｍ２との間である、上記１〜１４のいずれか一つに記載のスパンボンド不織布積層体。
１６．
互いに重ねて配置された複数のスパンボンド不織布層を有する積層体、特に上記１〜１５のいずれか一つに記載の積層体の製造方法であって、少なくとも二つで最大四つのスパンボンド不織布層が、これらのスパンボンド不織布層中のエンドレスフィラメントの捲縮度が異なることを条件に、捲縮したエンドレスフィラメントを用いてまたは捲縮したエンドレスフィラメントから製造され、
前記スパンボンド不織布層の捲縮したフィラメントが、第一のプラスチック成分及び第二のプラスチック成分を用いて多成分フィラメント、特に二成分フィラメントとして製造され、ここで両成分のそれぞれが少なくとも１０重量％、とりわけ少なくとも１５重量％の割合で該フィラメント中に存在し、
及び捲縮したフィラメントを用いた少なくとも一つのスパンボンド不織布層、とりわけ捲縮したフィラメントを用いた複数のスパンボンド不織布層、及び好ましくは捲縮したフィラメントを用いた全てのスパンボンド不織布層のフィラメントについて、前記第一のプラスチック成分及び／または前記第二のプラスチック成分の割合または組成が、捲縮度の変更のために、プロセス稼働中に（オンラインで）調節される、前記方法。
１７．
−前記第一の成分のメルトフローレートが、前記第二の成分のメルトフローレートよりも１．０〜３倍、好ましくは１．２〜１．５倍大きく、
−及び／または前記第一の成分の分子量分布（Ｍｗ／ＭｎもしくはＭｚ／Ｍｗ）が、前記第二の成分の分子量分布よりも狭く、及び／または前記第二の成分のＭｗ／Ｍｎ値もしくはＭｚ／Ｍｗ値が、前記第一の成分のそれよりももしくはそれらよりも少なくとも１．１倍大きく、
−及び／または前記第一及び第二の成分の間の融点の差が少なくとも１０℃である、
上記１６に記載の方法。
１８．
計量供給デバイス、特に計量供給スクリュー及び／または計量供給ポンプが、一つのスパンボンド不織布層のためのプラスチック成分またはプラスチック用にそれぞれ設置され、及びプラスチック成分供給またはプラスチック供給が、スパンボンド不織布層の捲縮度の変更のために、稼働中に（オンラインで）少なくとも一つの計量供給デバイスによって変更され、特に計量供給デバイスの回転数の変更によって変えられる、上記１６または１７に記載の方法。
１９．
計量供給デバイスとしての紡糸ポンプが、一つのスパンボンド不織布層のためのプラスチック成分用にそれぞれ設置され、及びプラスチック成分供給が、スパンボンド不織布層の捲縮度の変更のために、稼働中に（オンラインで）少なくとも一つの紡糸ポンプによって変更され、特に紡糸ポンプの回転数の変更によって変えられる、上記１６〜１８のいずれか一つに記載の方法。
２０．
前記第一のプラスチック成分が少なくとも一種の第一のプラスチックから製造され、ここで前記第二のプラスチック成分が、少なくとも一種の第二のプラスチック及び少なくとも一種の第三のプラスチックから製造され、及び少なくとも、前記第三のプラスチックの割合が、各々のスパンボンド不織布層の捲縮度の変更のためにプロセス稼働中に（オンラインで）調節可能であるまたは調節される、上記１６〜１９のいずれか一つに記載の方法。
２１．
前記第二の及び／または第三のプラスチックの割合がプロセス稼働中に（オンラインで）変更される、上記２０に記載の方法。
２２．
前記第二のプラスチック及び／または前記第三のプラスチックがポリオレフィン、特にポリプロピレンである、上記２０または２１に記載の方法。
２３．
積層体を少なくとも一つのカレンダーでカレンダリングする、上記１６〜２２のいずれか一つに記載の方法。
２４．
前記積層体が、堆積装置から、とりわけ堆積スクリーンベルトからカレンダーに送られ、ここで堆積装置または堆積スクリーンベルトの速度がカレンダーローラの表面速度よりも低いこと、及びカレンダーローラの表面速度が、堆積装置または堆積スクリーンベルトの速度よりも最大で８％、とりわけ最大で５％高い、上記１６〜２３のいずれか一つに記載の方法。
２５．
（特に、上記１〜１５のいずれか一つに記載のスパンボンド不織布積層体の製造のための及び／または上記１６〜２４のいずれか一つに記載の方法の実行のための）互いに重ねて配置された複数のスパンボンド不織布層を有するスパンボンド不織布積層体の製造装置であって、少なくとも二つで最大四つのスパンボンド不織布層が、捲縮したエンドレスフィラメントを含むかまたは捲縮したエンドレスフィラメントからなり、前記装置が、相前後して配置された複数の紡糸ビームを有し、ここでこれらの紡糸ビームの少なくとも一部、特に二つ乃至四つの紡糸ビームを用いて、それぞれ一つのスパンボンド不織布層を、捲縮した多成分フィラメント、特に二成分フィラメントを用いて／から製造可能であり、少なくとも一つ、とりわけ一つの押出機が、前記スパンボンド不織布層の捲縮したフィラメントの各々のプラスチック成分のための紡糸ビーム用に設置されており、それを用いてプラスチック成分を、紡糸ビームまたはそれ用に設置された紡糸口金に供給可能であり、及び装置の稼働中に（オンラインで）少なくとも一つのプラスチック成分の量及び／または組成を変更できる少なくとも一つの計量供給デバイスが各々の押出機用に設置されている、
前記装置。
２６．
少なくとも一つの計量供給デバイス、特に計量供給スクリューの形の計量供給デバイスが少なくとも一つの押出機の前に接続されており、及びこの計量供給デバイスを用いて、この押出機に供給されるプラスチック成分の量またはこの押出機に供給されるプラスチックの量が、装置の稼働中に（オンラインで）変更可能である、上記２５に記載の装置。
２７．
少なくとも一つの計量供給デバイス、特に紡糸ポンプの形の計量供給デバイスが少なくとも一つの押出機の後に接続されており、及びこの計量供給デバイスを用いて、前記紡糸ビームまたは紡糸口金に供給されるプラスチック成分の量が、装置の稼働中に（オンラインで）変更可能である、上記２５または２６に記載の装置。
【手続補正２】
【補正対象書類名】特許請求の範囲
【補正対象項目名】全文
【補正方法】変更
【補正の内容】
【特許請求の範囲】
【請求項１】
互いに重ねて配置された複数のスパンボンド不織布層を有するスパンボンド不織布積層体であって、少なくとも二つで最大四つのスパンボンド不織布層が、捲縮したエンドレスフィラメントを含むかまたは捲縮したエンドレスフィラメントからなり、これらのスパンボンド不織布層中のフィラメントの捲縮度が異なっており、前記スパンボンド不織布層の捲縮したフィラメントが、それらの長さ１ｃｍあたりで少なくとも３個の輪（ループ）を持つ捲縮数をそれぞれ有し、
前記スパンボンド不織布層の捲縮したフィラメントが、少なくとも一種の第一のプラスチック成分及び少なくとも一種の第二のプラスチック成分を用いた多成分フィラメント、特に二成分フィラメントとして構成され、前記両プラスチック成分のそれぞれが、少なくとも１０重量％、好ましくは少なくとも１５重量％の割合でそれぞれのフィラメント中に存在し、
前記の互いに重ねて配置されたスパンボンド不織布層の下方のスパンボンド不織布層の捲縮度が、少なくとも一つのその上に配置されたスパンボンド不織布層の捲縮度よりも小さく、
前記第二のプラスチック成分が、少なくとも一種の第二のプラスチックと少なくとも一種の第三のプラスチックとの混合物もしくはブレンドを含むかまたはこれらの混合物もしくはブレンドであり、及び全フィラメントを基準にした前記第三のプラスチックの割合が２５重量％未満である、
前記スパンボンド不織布積層体。
【請求項２】
−前記第一の成分のメルトフローレートが、前記第二の成分のメルトフローレートよりも１．０〜３倍、好ましくは１．２〜１．５倍大きく、
−及び／または前記第一の成分の分子量分布（Ｍｗ／ＭｎもしくはＭｚ／Ｍｗ）が、前記第二の成分の分子量分布よりも狭く、及び／または前記第二の成分のＭｗ／Ｍｎ値もしくはＭｚ／Ｍｗ値が、前記第一の成分のそれよりももしくはそれらよりも少なくとも１．１倍大きく、
−及び／または前記第一及び第二の成分の間の融点の差が少なくとも１０℃である、
請求項１に記載のスパンボンド不織布積層体。
【請求項３】
捲縮したフィラメントを用いた前記スパンボンド不織布層の坪量間の差が、２５％未満、とりわけ１５％未満、好ましくは１０％未満である、請求項１または２に記載のスパンボンド不織布積層体。
【請求項４】
前記の互いに重ねて配置されたスパンボンド不織布層の捲縮度が下から上にいくにつれて大きくなる、請求項１〜３のいずれか一つに記載のスパンボンド不織布積層体。
【請求項５】
前記第一のプラスチック成分が、第一のプラスチックを含むかまたは少なくとも一種の第一のプラスチックからなる、請求項１〜４のいずれか一つに記載のスパンボンド不織布積層体。
【請求項６】
前記第三のプラスチックの分子量分布が、前記第一のプラスチックの分子量分布よりも広く及び／または前記第二のプラスチックの分子量分布よりも広い、請求項５に記載のスパンボンド不織布積層体。
【請求項７】
前記第一のプラスチック及び／または前記第二のプラスチック及び／または前記第三のプラスチックが、ポリオレフィンまたはホモポリオレフィン及び／もしくはポリオレフィンコポリマーである、請求項１〜６のいずれか一つに記載のスパンボンド不織布積層体。
【請求項８】
前記第一のプラスチック及び／または前記第二のプラスチック及び／または前記第三のプラスチックが、ポリプロピレンまたはホモポリプロピレン及び／もしくはポリプロピレンコポリマーである、請求項１〜７のいずれか一つに記載のスパンボンド不織布積層体。
【請求項９】
前記第二のプラスチック成分を基準にした前記第三のプラスチックの割合が１０〜５０重量％である、請求項５〜８のいずれか一つに記載のスパンボンド不織布積層体。
【請求項１０】
カレンダリングによって固定化された積層体である、請求項１〜９のいずれか一つに記載のスパンボンド不織布積層体。
【請求項１１】
０．２〜０．８ｍｍ、とりわけ０．３〜０．６ｍｍの厚さを有する、請求項１〜１０のいずれか一つに記載のスパンボンド不織布積層体。
【請求項１２】
０．６〜３．２ｍｍ／１００ｇｓｍ、好ましくは０．８〜３ｍｍ／１００ｇｓｍの比厚を有する、請求項１〜１１のいずれか一つに記載のスパンボンド不織布積層体。
【請求項１３】
積層体中の捲縮したフィラメントの繊度が、捲縮したフィラメントを用いた全てのスパンボンド不織布層中で０．８〜３デニールである、請求項１〜１２のいずれか一つに記載のスパンボンド不織布積層体。
【請求項１４】
積層体の坪量が１０ｇ／ｍ２と５０ｇ／ｍ２との間、好ましくは１０ｇ／ｍ２と４０ｇ／ｍ２との間である、請求項１〜１３のいずれか一つに記載のスパンボンド不織布積層体。
【請求項１５】
互いに重ねて配置された複数のスパンボンド不織布層を有する積層体、特に請求項１〜１４のいずれか一つに記載の積層体の製造方法であって、少なくとも二つで最大四つのスパンボンド不織布層が、これらのスパンボンド不織布層中のエンドレスフィラメントの捲縮度が異なることを条件に、捲縮したエンドレスフィラメントを用いてまたは捲縮したエンドレスフィラメントから製造され、
前記スパンボンド不織布層の捲縮したフィラメントが、第一のプラスチック成分及び第二のプラスチック成分を用いて多成分フィラメント、特に二成分フィラメントとして製造され、ここで両成分のそれぞれが少なくとも１０重量％、とりわけ少なくとも１５重量％の割合で該フィラメント中に存在し、
捲縮したフィラメントを用いた少なくとも一つのスパンボンド不織布層、とりわけ捲縮したフィラメントを用いた複数のスパンボンド不織布層、及び好ましくは捲縮したフィラメントを用いた全てのスパンボンド不織布層のフィラメントについて、前記第一のプラスチック成分及び／または前記第二のプラスチック成分の割合または組成が、捲縮度の変更のために、プロセス稼働中に−オンラインで−調節され、
及び計量供給デバイスが、一つのスパンボンド不織布層のためのプラスチック成分またはプラスチック用にそれぞれ設置され、及び
プラスチック成分供給またはプラスチック供給が、スパンボンド不織布層の捲縮度の変更のために、稼働中にオンラインで少なくとも一つの計量供給デバイスによって変更される、
前記方法。
【請求項１６】
−前記第一の成分のメルトフローレートが、前記第二の成分のメルトフローレートよりも１．０〜３倍、好ましくは１．２〜１．５倍大きく、
−及び／または前記第一の成分の分子量分布（Ｍｗ／ＭｎもしくはＭｚ／Ｍｗ）が、前記第二の成分の分子量分布よりも狭く、及び／または前記第二の成分のＭｗ／Ｍｎ値もしくはＭｚ／Ｍｗ値が、前記第一の成分のそれよりももしくはそれらよりも少なくとも１．１倍大きく、
−及び／または前記第一及び第二の成分の間の融点の差が少なくとも１０℃である、
請求項１５に記載の方法。
【請求項１７】
プラスチック成分供給またはプラスチック供給が、稼働中に（オンラインで）前記の少なくとも一つの計量供給デバイスによって、この計量供給デバイスの回転数の変更により変えられる、請求項１５または１６に記載の方法。
【請求項１８】
計量供給デバイスとしての紡糸ポンプが、一つのスパンボンド不織布層のためのプラスチック成分用にそれぞれ設置され、及びプラスチック成分供給が、スパンボンド不織布層の捲縮度の変更のために、稼働中に（オンラインで）少なくとも一つの紡糸ポンプによって変更され、特に紡糸ポンプの回転数の変更によって変えられる、請求項１５〜１７のいずれか一つに記載の方法。
【請求項１９】
前記第一のプラスチック成分が少なくとも一種の第一のプラスチックから製造され、ここで前記第二のプラスチック成分が、少なくとも一種の第二のプラスチック及び少なくとも一種の第三のプラスチックから製造され、及び少なくとも、前記第三のプラスチックの割合が、各々のスパンボンド不織布層の捲縮度の変更のためにプロセス稼働中に（オンラインで）調節可能であるまたは調節される、請求項１５〜１８のいずれか一つに記載の方法。
【請求項２０】
前記第二の及び／または第三のプラスチックの割合がプロセス稼働中に（オンラインで）変更される、請求項１９に記載の方法。
【請求項２１】
前記第二のプラスチック及び／または前記第三のプラスチックがポリオレフィン、特にポリプロピレンである、請求項１９または２０に記載の方法。
【請求項２２】
積層体を少なくとも一つのカレンダーでカレンダリングする、請求項１５〜２１のいずれか一つに記載の方法。
【請求項２３】
前記積層体が、堆積装置から、とりわけ堆積スクリーンベルトからカレンダーに送られ、ここで堆積装置または堆積スクリーンベルトの速度がカレンダーローラの表面速度よりも低く、及びカレンダーローラの表面速度が、堆積装置または堆積スクリーンベルトの速度よりも最大で８％、とりわけ最大で５％高い、請求項１５〜２２のいずれか一つに記載の方法。
【請求項２４】
（特に、請求項１〜１４のいずれか一つに記載のスパンボンド不織布積層体の製造のための及び／または請求項１５〜２３のいずれか一つに記載の方法の実行のための）互いに重ねて配置された複数のスパンボンド不織布層を有するスパンボンド不織布積層体の製造装置であって、少なくとも二つで最大四つのスパンボンド不織布層が、捲縮したエンドレスフィラメントを含むかまたは捲縮したエンドレスフィラメントからなり、前記装置が、相前後して配置された複数の紡糸ビームを有し、ここでこれらの紡糸ビームの少なくとも一部、特に二つ乃至四つの紡糸ビームを用いて、それぞれ一つのスパンボンド不織布層を、捲縮した多成分フィラメント、特に二成分フィラメントを用いて／から製造可能であり、少なくとも一つ、とりわけ一つの押出機が、前記スパンボンド不織布層の捲縮したフィラメントの各々のプラスチック成分のための紡糸ビーム用に設置されており、それを用いてプラスチック成分を、紡糸ビームまたはそれ用に設置された紡糸口金に供給可能であり、及び装置の稼働中に−オンラインで−少なくとも一つのプラスチック成分の量及び／または組成を変更できる少なくとも一つの計量供給デバイスが各々の押出機用に設置されている、
前記装置。
【請求項２５】
少なくとも一つの計量供給デバイス、特に計量供給スクリューの形の計量供給デバイスが少なくとも一つの押出機の前に接続されており、及びこの計量供給デバイスを用いて、この押出機に供給されるプラスチック成分の量またはこの押出機に供給されるプラスチックの量が、装置の稼働中に（オンラインで）変更可能である、請求項２４に記載の装置。
【請求項２６】
少なくとも一つの計量供給デバイス、特に紡糸ポンプの形の計量供給デバイスが少なくとも一つの押出機の後に接続されており、及びこの計量供給デバイスを用いて、前記紡糸ビームまたは紡糸口金に供給されるプラスチック成分の量が、装置の稼働中に（オンラインで）変更可能である、請求項２４または２５に記載の装置。
【外国語明細書】
2019131945000001.pdf